"標準沸点が206°C以下であり、ブチラール化度69モル以上77モル以下、水酸基量15モル以上28モル以下の低極性ポリビニルブチラール樹脂の溶解度が25°Cにおいて5g/100g以上であり、且つエトキシル基含有量45.0~53.0モルのエチルセルロースの溶解度が25°Cにおいて5g/100g以上である溶剤Aと、標準沸点が該溶剤Aの標準沸点よりも高く、且つブチラール化度61モル以上68モル以下、水酸基量29モル以上37モル以下の高極性ポリビニルブチラール樹脂の溶解度が25°Cにおいて5g/100g未満である溶剤Bとを含むことを特徴とする積層セラミック部品製造用溶剤組成物。溶剤A、溶剤Bが、以下の標準沸点を示す溶剤である、請求項1記載の積層セラミック部品製造用溶剤組成物。溶剤A:70°C~206°Cの標準沸点をもつ化合物溶剤B:75°C~260°Cの標準沸点をもつ化合物溶剤A、溶剤Bが以下の溶剤から選ばれた少なくとも一つである、請求項1又は2に記載の積層セラミック部品製造用溶剤組成物。溶剤A:1,2,5,6-テトラヒドロベンジルアルコール、3-メトキシブタノール、エチレングリコールメチルエーテルアセテート、エチレングリコールブチルエーテルアセテート、プロピレングリコールモノメチルエーテルアセテート、及び3-メトキシブチルアセテートの中から選ばれた少なくとも1種溶剤B:トリアセチン、1,3-ブチレングリコール、プロピレングリコールメチル-n-プロピルエーテル、プロピレングリコールメチル-n-ブチルエーテル、ジプロピレングリコールメチル-n-プロピルエーテル、ジプロピレングリコールメチル-n-ブチルエーテル、1,3-ブチレングリコールジアセテート、1,4-ブタンジオールジアセテート、1,6-ヘキサンジオールジアセテート、ジプロピレングリコールメチルエーテルアセテート、ジエチレングリコールモノエチルエーテルアセテート、ジエチレングリコールモノブチルエーテルアセテート、及び乳酸エチルアセテートから選ばれた少なくとも1種溶剤Aが1,2,5,6-テトラヒドロベンジルアルコールである、請求項3記載の積層セラミック部品製造用溶剤組成物。溶剤Bが以下から選ばれた少なくとも一つである、請求項3記載の積層セラミック部品製造用溶剤組成物。溶剤B:トリアセチン、1,3-ブチレングリコール、プロピレングリコールメチル-n-プロピルエーテル、プロピレングリコールメチル-n-ブチルエーテル、ジプロピレングリコールメチル-n-プロピルエーテル、ジプロピレングリコールメチル-n-ブチルエーテル、1,3-ブチレングリコールジアセテート、1,4-ブタンジオールジアセテート、1,6-ヘキサンジオールジアセテート、及び乳酸エチルアセテートの中から選ばれた少なくとも1種さらに以下の溶剤Cを含んでいる、請求項1~5の何れか1項に記載の積層セラミック部品製造用溶剤組成物。溶剤C:メタノール、シクロヘキサノール、シクロペンタノール、シクロオクチルアルコール、メチルシクロヘキシルアルコール、エチルシクロヘキシルアルコール、プロピルシクロヘキシルアルコール、イソプロピルシクロヘキシルアルコール、ブチルシクロヘキシルアルコール、イソブチルシクロヘキシルアルコール、s-ブチルシクロヘキシルアルコール、t-ブチルシクロヘキシルアルコール、ペンチルシクロヘキシルアルコール、テトラヒドロフルフリルアルコール、テトラヒドロフラン、酢酸メチル、エチルエーテル、シクロヘキサノールアセテート、シクロペンチルアセテート、シクロオクチルアセテート、メチルシクロヘキシルアセテート、エチルシクロヘキシルアセテート、プロピルシクロヘキシルアセテート、イソプロピルシクロヘキシルアセテート、ブチルシクロヘキシルアセテート、イソブチルシクロヘキシルアセテート、s-ブチルシクロヘキシルアセテート、t-ブチルシクロヘキシルアセテート、ペンチルシクロヘキシルアセテート、テトラヒドロフルフリルアルコールアセテート、メチレンクロライド、クロロホルム、ブチルカルビトール、ジエチレングリコールモノプロピルエーテル、ジエチレングリコールモノブチルエーテル、ジエチレングリコールモノペンチルエーテル、ジプロピレングリコールモノエチルエーテル、ジプロピレングリコールモノプロピルエーテル、ジプロピレングリコールモノブチルエーテル、ジプロピレングリコールモノペンチルエーテル、トリプロピレングリコールモノブチルエーテル、トリエチレングリコールモノメチルエーテル、トリエチレングリコールモノエチルエーテル、トリエチレングリコールモノプロピルエーテル、トリエチレングリコールモノブチルエーテル、トリエチレングリコールモノペンチルエーテル、トリプロピレングリコールモノメチルエーテル、トリプロピレングリコールモノエチルエーテル、トリプロピレングリコールモノプロピルエーテル、トリプロピレングリコールモノブチルエーテル、トリプロピレングリコールモノペンチルエーテル、エチレングリコールジアセテート、アセトン、イソホロン、n-ヘキサン、ターピネオール、メンタノール、メンタノールアセテート、ジヒドロターピニルプロピオネート、リモネン、メンタン、及びメントールの中から選ばれた少なくとも1種以上溶剤Cが以下から選ばれた少なくとも一つである、請求項1~6の何れか1項に記載の積層セラミック部品製造用溶剤組成物。溶剤C:メタノール、シクロヘキサノール、テトラヒドロフルフリルアルコール、テトラヒドロフラン、酢酸メチル、エチルエーテル、シクロヘキサノールアセテート、テトラヒドロフルフリルアルコールアセテート、メチレンクロライド、クロロホルム、ブチルカルビトール、トリプロピレングリコールモノメチルエーテル、ジエチレングリコールモノプロピルエーテル、ジエチレングリコールモノブチルエーテル、ジプロピレングリコールモノエチルエーテル、ジプロピレングリコールモノプロピルエーテル、ジプロピレングリコールモノブチルエーテル、ジプロピレングリコールモノペンチルエーテル、エチレングリコールジアセテート、トリプロピレングリコールモノブチルエーテル、アセトン、イソホロン、n-ヘキサン、ターピネオール、メンタノール、メンタノールアセテート、ジヒドロターピニルプロピオネート、リモネン、メンタン、及びメントールの中から選ばれた少なくとも1種以上従って、本発明の目的は、エチルセルロース等のバインダー樹脂のバインダー性能を十分に発揮させることができ、被塗布シートとの密着性に優れ、且つ、積層セラミック部品製造過程で従来使用されているターピネオール、ジヒドロターピネオール、ジヒドロターピニルアセテート等より加熱乾燥時のシートアタック現象を生じにくい積層セラミック部品製造用溶剤組成物を提供することにある。本発明者らは、上記課題を解決するため鋭意検討した結果、特定の溶剤を含む溶剤組成物は低極性のポリビニルアセタール樹脂の溶解性に優れ、高極性のポリビニルアセタール樹脂を溶解せず、且つ、ターピネオール、ジヒドロターピネオール、ジヒドロターピニルアセテート等より塗布工程から乾燥工程後までの耐シートアタック性が高く、乾燥後表面状態が良いことを見いだした。本発明はこれらの知見に基づいて完成させたものである。すなわち、本発明は、標準沸点が206°C以下であり、ブチラール化度69モル以上77モル以下、水酸基量15モル以上28モル以下の低極性ポリビニルブチラール樹脂の溶解度が25°Cにおいて5g/100g以上であり、且つエトキシル基含有量45.0~53.0モルのエチルセルロースの溶解度が25°Cにおいて5g/100g以上である溶剤Aと、標準沸点が該溶剤Aの標準沸点よりも高く、且つブチラール化度61モル以上68モル以下、水酸基量29モル以上37モル以下の高極性ポリビニルブチラール樹脂の溶解度が25°Cにおいて5g/100g未満である溶剤Bとを含むことを特徴とする積層セラミック部品製造用溶剤組成物を提供する。溶剤A、溶剤Bは、以下の標準沸点を示す溶剤であることが好ましい。溶剤A:70°C~206°Cの標準沸点をもつ化合物溶剤B:75°C~260°Cの標準沸点をもつ化合物溶剤A、溶剤Bは以下の溶剤から選ばれた少なくとも一つであることがより好ましい。溶剤A:1,2,5,6-テトラヒドロベンジルアルコール、3-メトキシブタノール、エチレングリコールメチルエーテルアセテート、エチレングリコールブチルエーテルアセテート、プロピレングリコールモノメチルエーテルアセテート、及び3-メトキシブチルアセテートの中から選ばれた少なくとも1種溶剤B:トリアセチン、1,3-ブチレングリコール、プロピレングリコールメチル-n-プロピルエーテル、プロピレングリコールメチル-n-ブチルエーテル、ジプロピレングリコールメチル-n-プロピルエーテル、ジプロピレングリコールメチル-n-ブチルエーテル、1,3-ブチレングリコールジアセテート、1,4-ブタンジオールジアセテート、1,6-ヘキサンジオールジアセテート、ジプロピレングリコールメチルエーテルアセテート、ジエチレングリコールモノエチルエーテルアセテート、ジエチレングリコールモノブチルエーテルアセテート、及び乳酸エチルアセテートから選ばれた少なくとも1種溶剤Aは1,2,5,6-テトラヒドロベンジルアルコールであることがさらに好ましい。また、溶剤Bは以下から選ばれた少なくとも一つであることがさらに好ましい。溶剤B:トリアセチン、1,3-ブチレングリコール、プロピレングリコールメチル-n-プロピルエーテル、プロピレングリコールメチル-n-ブチルエーテル、ジプロピレングリコールメチル-n-プロピルエーテル、ジプロピレングリコールメチル-n-ブチルエーテル、1,3-ブチレングリコールジアセテート、1,4-ブタンジオールジアセテート、1,6-ヘキサンジオールジアセテート、及び乳酸エチルアセテートの中から選ばれた少なくとも1種本発明の積層セラミック部品製造用溶剤組成物は、さらに以下の溶剤Cを含んでいてもよい。溶剤C:メタノール、シクロヘキサノール、シクロペンタノール、シクロオクチルアルコール、メチルシクロヘキシルアルコール、エチルシクロヘキシルアルコール、プロピルシクロヘキシルアルコール、イソプロピルシクロヘキシルアルコール、ブチルシクロヘキシルアルコール、イソブチルシクロヘキシルアルコール、s-ブチルシクロヘキシルアルコール、t-ブチルシクロヘキシルアルコール、ペンチルシクロヘキシルアルコール、テトラヒドロフルフリルアルコール、テトラヒドロフラン、酢酸メチル、エチルエーテル、シクロヘキサノールアセテート、シクロペンチルアセテート、シクロオクチルアセテート、メチルシクロヘキシルアセテート、エチルシクロヘキシルアセテート、プロピルシクロヘキシルアセテート、イソプロピルシクロヘキシルアセテート、ブチルシクロヘキシルアセテート、イソブチルシクロヘキシルアセテート、s-ブチルシクロヘキシルアセテート、t-ブチルシクロヘキシルアセテート、ペンチルシクロヘキシルアセテート、テトラヒドロフルフリルアルコールアセテート、メチレンクロライド、クロロホルム、ブチルカルビトール、ジエチレングリコールモノプロピルエーテル、ジエチレングリコールモノブチルエーテル、ジエチレングリコールモノペンチルエーテル、ジプロピレングリコールモノエチルエーテル、ジプロピレングリコールモノプロピルエーテル、ジプロピレングリコールモノブチルエーテル、ジプロピレングリコールモノペンチルエーテル、トリプロピレングリコールモノブチルエーテル、トリエチレングリコールモノメチルエーテル、トリエチレングリコールモノエチルエーテル、トリエチレングリコールモノプロピルエーテル、トリエチレングリコールモノブチルエーテル、トリエチレングリコールモノペンチルエーテル、トリプロピレングリコールモノメチルエーテル、トリプロピレングリコールモノエチルエーテル、トリプロピレングリコールモノプロピルエーテル、トリプロピレングリコールモノブチルエーテル、トリプロピレングリコールモノペンチルエーテル、エチレングリコールジアセテート、アセトン、イソホロン、n-ヘキサン、ターピネオール、メンタノール、メンタノールアセテート、ジヒドロターピニルプロピオネート、リモネン、メンタン、及びメントールの中から選ばれた少なくとも1種以上溶剤Cは以下から選ばれた少なくとも一つであることがより好ましい。溶剤C:メタノール、シクロヘキサノール、テトラヒドロフルフリルアルコール、テトラヒドロフラン、酢酸メチル、エチルエーテル、シクロヘキサノールアセテート、テトラヒドロフルフリルアルコールアセテート、メチレンクロライド、クロロホルム、ブチルカルビトール、トリプロピレングリコールモノメチルエーテル、ジエチレングリコールモノプロピルエーテル、ジエチレングリコールモノブチルエーテル、ジプロピレングリコールモノエチルエーテル、ジプロピレングリコールモノプロピルエーテル、ジプロピレングリコールモノブチルエーテル、ジプロピレングリコールモノペンチルエーテル、エチレングリコールジアセテート、トリプロピレングリコールモノブチルエーテル、アセトン、イソホロン、n-ヘキサン、ターピネオール、メンタノール、メンタノールアセテート、ジヒドロターピニルプロピオネート、リモネン、メンタン、及びメントールの中から選ばれた少なくとも1種以上本発明の積層セラミック部品製造用溶剤組成物を用いてニッケル、銀等の導電性金属材料やエチルセルロースや低分子のポリビニルブチラール等のバインダー樹脂を混合することにより得られる塗布ペーストは、安定したシートアタック現象抑制及び防止効果を発揮することができ、蒸発乾燥が容易であり、その上、被塗布シートへの密着性を良好にすることができる。これにより、微細パターンの剥がれを防ぐことができ、配線塗膜パターンの微細化、高密度配線化に対応することができる。[積層セラミック部品製造用溶剤組成物]本発明の積層セラミック部品製造用溶剤組成物は、標準沸点が206°C以下であり、ブチラール化度69モル以上77モル以下、水酸基量15モル以上28モル以下の低極性ポリビニルブチラール樹脂の溶解度が25°Cにおいて5g/100g以上であり、且つエトキシル基含有量45.0~53.0モルのエチルセルロースの溶解度が25°Cにおいて5g/100g以上である溶剤Aと、標準沸点が該溶剤Aの標準沸点よりも高く、且つブチラール化度61モル以上68モル以下、水酸基量29モル以上37モル以下の高極性ポリビニルブチラール樹脂の溶解度が25°Cにおいて5g/100g未満である溶剤Bとを含むことを特徴とする。なお、本明細書において、標準沸点とは1atmにおける沸点を指す。以下、標準沸点を、単に沸点という場合がある。本発明の積層セラミック部品製造用溶剤組成物では、ポリビニルアセタール樹脂の高い溶解性をもつ溶剤Aとポリビニルアセタール樹脂の低い溶解性をもつ溶剤Bを含有することを特徴とし、該積層セラミック部品製造用溶剤組成物によりニッケル、銀等の導電性金属材料やエチルセルロース等を混合して塗布ペーストを形成できる。尚、ポリビニルブチラール樹脂のブチラール化度および水酸基量は、特開平5-1109記載の方法に従って、1H核磁気共鳴スペクトル測定により測定できる。エトキシル基含有量は、特開平11-335137記載の方法に従って、ヨウ化水素酸によりエーテルを分解し、チオ硫酸ナトリウムで滴定することにより測定できる。本発明の積層セラミック部品製造用溶剤組成物は、低極性ポリビニルアセタール樹脂に対する高い溶解性とアルキルセルロース樹脂に対する高い溶解性を有するため、導体ペーストの有機溶剤として使用すると、被塗布シート密着性を付与させるバインダー樹脂としての低極性のポリビニルアセタール樹脂を溶解し、かつ、エチルセルロースなどのバインダー樹脂を溶解する。また、高極性ポリビニルアセタール樹脂に対する低い溶解性を有するため、高極性のポリビニルアセタール樹脂からなる被塗布シートに穴や皺が発生することシートアタック現象を抑制、防止することができる。なお、本明細書において、低極性ポリビニルアセタール樹脂とは、ブチラール化度が69モル以上77モル以下、水酸基量が15モル以上28モル以下のポリビニルアセタール樹脂を指し、高極性ポリビニルアセタール樹脂とは、ブチラール化度が61モル以上68モル以下、水酸基量が29モル以上37モル以下のポリビニルブチラール樹脂を指す。<溶剤A>溶剤Aとしては、ターピネオール標準沸点:209°C~218°C、ジヒドロターピネオール標準沸点:207°C~210°C、ジヒドロターピニルアセテート標準沸点:220°C~225°Cより沸点が低く、低極性のポリビニルアセタール樹脂に対する溶解性および、エチルセルロースに対する溶解度が高いものを用いる。溶剤Aとして具体的には、1atmのときの標準沸点が206°C以下沸点が常圧で206°C以下;例えば、70~206°Cであり、ブチラール化度68モル以上77モル以下、水酸基量15モル以上28モル以下の低極性ポリビニルブチラール樹脂の溶解度が25°Cにおいて5g/100g以上例えば、5~100g/100gであり、且つ、エトキシル基含有量45.0~53.0モルのエチルセルロースの溶解度が25°Cにおいて5g/100g以上例えば、5~100g/100gである溶剤を使用する。溶剤Aの低極性ポリビニルブチラール樹脂の溶解度25°Cは、上記のブチラール化度68モル以上77モル以下、水酸基量15モル以上28モル以下の範囲にあるポリビニルブチラール樹脂のうちいずれかが、溶剤A100gに対して、5g以上溶ければ良い。同様に、エチルセルロースの溶解度25°Cとしては、上記のエトキシル基含有量45.0~53.0モルの範囲にあるエチルセルロースのうちいずれかが、溶剤A100gに対して、5g以上溶ければ良い。上記低極性ポリビニルブチラール樹脂の溶解度25°Cは、8g/100g以上であることが好ましい。上記低極性ポリビニルブチラール樹脂のブチラール化度は68モル以上77モル以下であり、好ましくは70モル以上75モル以下である。また、水酸基量は15モル以上28モル以下であり、好ましくは16モル以上27モル以下である。上記低極性ポリビニルブチラール樹脂としては、市販のエスレックBL-S[積水化学株製;ブチラール化度74モル、水酸基量22モル]などが好ましく使用できる。溶剤Aは、エスレックBL-S樹脂を濃度が5重量になるように添加し、液温65°Cで5時間加熱溶解後、3~10時間程度放冷した25°Cの溶剤組成物について、目視観察において不溶物が観察されず、樹脂が完溶していることが好ましい。上記エチルセルロースのエトキシル基含有量としては、45.0~53.0モルが好ましく、48.0~49.5モルがより好ましい。上記エチルセルロースとしては、市販のエトセルSTDダウケミカル社製;エトキシル基含有量48.0~49.5モルなどが好ましく使用できる。溶剤Aは、エトセルSTD樹脂を濃度が5重量になるように添加し、液温65°Cで5時間加熱溶解後、3~10時間程度放冷した25°Cの溶剤組成物について、目視観察において不溶物が観察されず、樹脂が完溶していることが好ましい。さらに、溶剤Aとしては、塗布工程で乾燥せず、乾燥工程で乾燥が容易である適度の乾燥性から、沸点が70°C以上206°C以下のものが好ましい。溶剤Aとしては、例えば、N,N-ジメチルアセトアミド、N,N-ジメチルホルムアミド、N-メチル-2-ピロリドン等のアミド類;1,2,5,6-テトラヒドロベンジルアルコール、C28のアルキルアルコール直鎖、分岐も含む、ジアセトンアルコール、ベンジルアルコール;ジオキサン;酢酸エチル、酢酸イソプロピル、酢酸‐n‐ブチル;プロピレンクロライド、エチレンクロライド;ジプロピレングリコールジメチルエーテル;プロピレングリコールジアセテート;メチルセロソルブ、エチルセロソルブ、ブチルセロソルブ、プロピレングリコールモノメチルエーテル、プロピレングリコールモノエチルエーテル、プロピレングリコールモノプロピルエーテル、プロピレングリコールモノブチルエーテル、ジエチレングリコールモノメチルエーテル、ジエチレングリコールモノエチルエーテル、ジプロピレングリコールモノメチルエーテル;3-メトキシブタノール等のジアルコールモノエーテル類;エチレングリコールメチルエーテルアセテート、プロピレングリコールモノメチルエーテルアセテート、エチレングリコールモノブチルエーテルアセテート等のグリコールモノエーテルモノエステル類;3-メトキシブチルアセテート等のジアルコールモノエーテルモノエステル類;メチルエチルケトン、メチルイソブチルケトン、シクロヘキサノン;トルエン、キシレン、ピリジン等の芳香族類;及びジメチルスルホキシド等が挙げられる。これらの溶剤は単独で、または2種以上を混合して使用することができる。本発明においては、これらの中から選ばれる少なくとも1種を用いることが好ましい。溶剤Aとしては、なかでも、1,2,5,6-テトラヒドロベンジルアルコール、3-メトキシブタノール、エチレングリコールメチルエーテルアセテート、エチレングリコールブチルエーテルアセテート、プロピレングリコールモノメチルエーテルアセテート、3-メトキシブチルアセテートを用いることが好ましく、1,2,5,6-テトラヒドロベンジルアルコールを用いることが特に好ましい。積層セラミック部品製造用溶剤組成物中の溶剤Aの含有量は、例えば、2~98重量、好ましくは5~80重量、より好ましくは5~50重量とすることができる。溶剤Aの含有量がこのような範囲にあると、より安定したシートアタック現象抑制及び防止効果を発揮することができ、蒸発乾燥がより容易であり、その上、被塗布シートへの密着性をより良好にすることができる。なお、溶剤Aの含有量は、2種類以上を併用する場合には、それらの合計量である。<溶剤B>溶剤Bとしては、溶剤Aより沸点が高く、高極性のポリビニルアセタール樹脂に対して溶解性が低いものを使用する。溶剤Bとして具体的には、標準沸点が上記溶剤Aの標準沸点よりも高く、且つブチラール化度61モル以上68モル以下、水酸基量29モル以上37モル以下の高極性ポリビニルブチラール樹脂の溶解度が25°Cにおいて5g/100g未満例えば、0g/100g以上5g/100g未満である有機溶剤を使用する。溶剤Bの高極性ポリビニルブチラール樹脂の溶解度25°Cとしては、上記のブチラール化度61モル以上68モル以下、水酸基量29モル以上37モル以下の高極性の範囲にあるポリビニルブチラール樹脂のうちいずれかが、溶剤B100gに対して、5g以上溶けなければ良い。上記高極性ポリビニルブチラール樹脂のブチラール化度は61モル以上68モル以下であり、好ましくは63モル以上65モル以下である。また、水酸基量は29モル以上37モル以下であり、好ましくは30モル以上36モル以下である。上記高極性ポリビニルブチラール樹脂としては、市販のエスレックBH-3[積水化学株製;ブチラール化度65モル、水酸基量34モル]などが好ましく使用できる。具体的には、溶剤Bとしては、例えばエスレックBH-3樹脂5gを溶剤100gに添加し、液温65°Cで5時間加熱溶解もしくは溶解した後、3~10時間程度放冷した25°Cの溶剤組成物について、目視観察において不溶物が確認され、樹脂の溶け残りが存在していればよい。上記高極性ポリビニルブチラール樹脂の溶解度25°Cは、3g/100g以下例えば、0~3g/100gであることが好ましい。さらに、溶剤Bとしては、通常のセラミック部品製造の乾燥条件より使用することができる溶剤沸点の上限が260°C程度であることから、沸点が260°C以下例えば、75~260°Cのものが好ましい。本発明においては、グリーンシートの侵食性が低い溶剤Bが乾燥工程で溶剤Aより後に、好ましくは一番最後に蒸発する必要があることから、溶剤Bは、組み合わせて使用する溶剤Aより沸点が高いものから選ばれる必要がある。溶剤Bの沸点は、組み合わせて使用する溶剤Aの沸点に対し、1°C以上高いことが好ましく、5°C以上高いことがさらに好ましい。溶剤Bとしては、例えば、トリアセチン等のトリエステル類;四塩化炭素;エチレングリコール、ジエチレングリコール、1,3-ブチレングリコール等のグリコール類;1,3-プロパンジオール、1,4-ブタンジオール、1,5-ペンタンジオール、1,6-ヘキサンジオール等のジアルコール類;プロピレングリコールメチル-n-プロピルエーテル、プロピレングリコールメチル-n-ブチルエーテル、ジプロピレングリコールメチル-n-プロピルエーテル、ジプロピレングリコールメチル-n-ブチルエーテル、;1,3-ブチレングリコールジアセテート;1,4-ブタンジオールジアセテート、1,6-ヘキサンジオールジアセテート等のジアルコールジエステル類;ブチルカルビトールアセテート、ジプロピレングリコールメチルエーテルアセテート、ジエチレングリコールモノエチルエーテルアセテート、ジエチレングリコールモノブチルエーテルアセテート、ジエチレングリコールモノメチルエーテルアセテート、ジエチレングリコールモノプロピルエーテルアセテート、ジエチレングリコールモノペンチルエーテルアセテート、ジプロピレングリコールモノエチルエーテルアセテート、ジプロピレングリコールモノプロピルエーテルアセテート、ジプロピレングリコールモノブチルエーテルアセテート、ジプロピレングリコールモノペンチルエーテルアセテート等のグリコールモノエーテルモノエステル類;シクロヘキサン;乳酸エチルアセテート等の乳酸エステル類;及びジヒドロターピニルアセテート等が挙げられる。これらの溶剤は単独で、または2種以上を混合して使用することができる。本発明においては、これらの中から選ばれる少なくとも1種を用いることが好ましい。溶剤Bとしては、なかでも、トリアセチン、1,3-ブチレングリコール、プロピレングリコールメチル-n-プロピルエーテル、プロピレングリコールメチル-n-ブチルエーテル、ジプロピレングリコールメチル-n-プロピルエーテル、ジプロピレングリコールメチル-n-ブチルエーテル、1,3-ブチレングリコールジアセテート、1,4-ブタンジオールジアセテート、1,6-ヘキサンジオールジアセテート、ジプロピレングリコールメチルエーテルアセテート、ジエチレングリコールモノエチルエーテルアセテート、ジエチレングリコールモノブチルエーテルアセテート、乳酸エチルアセテート、及びこれらの混合物が好ましく使用できる。溶剤Bとしては、トリアセチン、1,3-ブチレングリコール、プロピレングリコールメチル-n-プロピルエーテル、プロピレングリコールメチル-n-ブチルエーテル、ジプロピレングリコールメチル-n-プロピルエーテル、ジプロピレングリコールメチル-n-ブチルエーテル、1,3-ブチレングリコールジアセテート、1,4-ブタンジオールジアセテート、1,6-ヘキサンジオールジアセテート、乳酸エチルアセテート及びこれらの混合物がより好ましい。積層セラミック部品製造用溶剤組成物中の溶剤Bの含有量は、例えば、2~98重量、好ましくは5~95重量、より好ましくは10~90重量とすることができる。溶剤Bの含有量がこのような範囲にあると、ニッケル、銀等の導電性金属材料の分散性が向上する傾向がある。なお、溶剤Bの含有量は、2種類以上を併用する場合には、それらの合計量である。本発明の積層セラミック部品製造用溶剤組成物は、標準沸点120~195°Cの溶剤Aと、標準沸点196~260°Cの溶剤Bとを含むことが好ましく、標準沸点180~195°Cの溶剤Aと、標準沸点196~260°Cの溶剤Bとを含むことがさらに好ましい。好ましい溶剤Aと溶剤Bの組み合わせとしては、溶剤Aとして1,2,5,6-テトラヒドロベンジルアルコール標準沸点188°Cに対し、溶剤Bとしてジプロピレングリコールプロピルメチルエーテル標準沸点203°C、トリアセチン標準沸点260°C、1,3-ブチレングリコール標準沸点208°C、ジプロピレングリコールブチルメチルエーテル標準沸点216°C、1,3-ブチレングリコールジアセテート標準沸点232°C、1,6-ヘキサンジオールジアセテート標準沸点260°C、ジプロピレングリコールメチルエーテルアセテート標準沸点213°C、ジエチレングリコールモノエチルエーテルアセテート標準沸点217°C、ジエチレングリコールモノブチルエーテルアセテート標準沸点247°C、1,4-ブタンジオールジアセテート標準沸点220°C及びこれらの混合物が挙げられる。<溶剤C>また、本発明では、低極性のポリビニルアセタール樹脂の高い溶解性をもつ溶剤Aと高極性のポリビニルアセタール樹脂の低い溶解性をもつ溶剤Bに、粘度を上げるもしくは下げる他の有機溶剤以下、溶剤Cと称する場合があるを混合することにより、塗布ペーストの有機溶剤としてより良好に使用できる。溶剤Cとしては、例えば、メタノール、シクロヘキサノール、シクロペンタノール、シクロオクチルアルコール、メチルシクロヘキシルアルコール、エチルシクロヘキシルアルコール、プロピルシクロヘキシルアルコール、イソプロピルシクロヘキシルアルコール、ブチルシクロヘキシルアルコール、イソブチルシクロヘキシルアルコール、s-ブチルシクロヘキシルアルコール、t-ブチルシクロヘキシルアルコール、ペンチルシクロヘキシルアルコール、テトラヒドロフルフリルアルコール;テトラヒドロフラン;酢酸メチル、エチルエーテル、シクロヘキサノールアセテート、シクロペンチルアセテート、シクロオクチルアセテート、メチルシクロヘキシルアセテート、エチルシクロヘキシルアセテート、プロピルシクロヘキシルアセテート、イソプロピルシクロヘキシルアセテート、ブチルシクロヘキシルアセテート、イソブチルシクロヘキシルアセテート、s-ブチルシクロヘキシルアセテート、t-ブチルシクロヘキシルアセテート、ペンチルシクロヘキシルアセテート、テトラヒドロフルフリルアルコールアセテート、1,5-ペンタンジオールジアセテート;メチレンクロライド、クロロホルム;ブチルカルビトール、ジエチレングリコールモノプロピルエーテル、ジエチレングリコールモノブチルエーテル、ジエチレングリコールモノペンチルエーテル、ジプロピレングリコールモノエチルエーテル、ジプロピレングリコールモノプロピルエーテル、ジプロピレングリコールモノブチルエーテル、ジプロピレングリコールモノペンチルエーテル、トリプロピレングリコールモノブチルエーテル、トリエチレングリコールモノメチルエーテル、トリエチレングリコールモノエチルエーテル、トリエチレングリコールモノプロピルエーテル、トリエチレングリコールモノブチルエーテル、トリエチレングリコールモノペンチルエーテル、トリプロピレングリコールモノメチルエーテル、トリプロピレングリコールモノエチルエーテル、トリプロピレングリコールモノプロピルエーテル、トリプロピレングリコールモノブチルエーテル、トリプロピレングリコールモノペンチルエーテル;エチレングリコールジアセテート;アセトン、イソホロン;n-ヘキサン;ターピネオール、メンタノール、メンタノールアセテート、ジヒドロターピニルプロピオネート、リモネン、メンタン、及びメントール等が挙げられる。これらの溶剤は単独で、または2種以上を混合して使用することができる。溶剤Cとしては、メタノール、シクロヘキサノール、テトラヒドロフルフリルアルコール、テトラヒドロフラン、酢酸メチル、エチルエーテル、シクロヘキサノールアセテート、テトラヒドロフルフリルアルコールアセテート、メチレンクロライド、クロロホルム、ブチルカルビトール、トリプロピレングリコールモノメチルエーテル、ジエチレングリコールモノプロピルエーテル、ジエチレングリコールモノブチルエーテル、ジプロピレングリコールモノエチルエーテル、ジプロピレングリコールモノプロピルエーテル、ジプロピレングリコールモノブチルエーテル、ジプロピレングリコールモノペンチルエーテル、エチレングリコールジアセテート、トリプロピレングリコールモノブチルエーテル、アセトン、イソホロン、n-ヘキサン、ターピネオール、メンタノール、メンタノールアセテート、ジヒドロターピニルプロピオネート、リモネン、メンタン、及びメントール、及びこれらの混合物が好ましく使用できる。溶剤Cとしては、メタノール、テトラヒドロフルフリルアルコール;テトラヒドロフラン;酢酸メチル、エチルエーテル、シクロヘキサノールアセテート、テトラヒドロフルフリルアルコールアセテート;メチレンクロライド、クロロホルム;ブチルカルビトール、トリプロピレングリコールモノメチルエーテル、ジプロピレングリコールモノプロピルエーテル、ジプロピレングリコールモノブチルエーテル、トリプロピレングリコールモノブチルエーテル;アセトン、イソホロン;n-ヘキサン;ターピネオール、メンタノール、メンタノールアセテート;及びこれらの混合物がより好ましく使用できる。以下に、実施例に基づいて本発明をより詳細に説明するが、本発明はこれらの実施例により何ら限定されるものではない。実施例1~7、比較例1~6下記表1に記載の比率で、1,2,5,6-テトラヒドロベンジルアルコール[商品名THBAダイセル化学工業株製]とトリアセチン[商品名DRA-150ダイセル化学工業株製]とジプロピレングリコールプロピルメチルエーテル[ダイセル化学工業株製]とを混合して、実施例1~7の積層セラミック部品製造用溶剤組成物を調製した。また、下記表2に記載の比率で溶剤を混合して、比較例1~6の溶剤組成物を調製した。該溶剤組成物を3つに分け、第1の溶剤組成物にポリビニルブチラール樹脂[商品名エスレックBL-S、積水化学株製;ブチラール化度74モル、水酸基量22モル]を、第2の溶剤組成物にポリビニルブチラール樹脂[商品名エスレックBH-3、積水化学株製;ブチラール化度65モル、水酸基量34モル]を、第3の溶剤組成物にエチルセルロース商品名エトセルSTD、ダウケミカル社製;エトキシル基含有量48.0~49.5モルをそれぞれ樹脂濃度が5重量になるように添加し、液温65°Cで5時間加熱溶解後、放冷した。樹脂溶解性の評価実施例及び比較例において得られた溶剤組成物に対し、液温65°Cで5時間加熱溶解操作を行った後、室温25°Cで10時間程度放冷した時点において、目視観察により各樹脂が各溶剤組成物に対して溶解性を示すか否かを下記の基準で評価するとともに、各溶剤組成物の溶剤性能を下記の基準で総合的に評価した。<樹脂溶解性の評価基準>◎:樹脂がすべて溶解した。○:樹脂がほぼ溶解した。△:樹脂が一部溶解した。×:樹脂が不溶であった。乾燥後の表面状態の評価実施例及び比較例において得られた溶剤組成物を室温下、0.5μmの厚みのグリーンシートに塗布後、100°Cで乾燥し、表面を顕微鏡観察して、破れ、皺の有無を確認した。各溶剤組成物の乾燥後の表面状態を下記の基準で総合的に評価した。<グリーンシートの溶剤乾燥後の表面状態の評価基準>○:グリーンシートに破れ、皺なし。△:グリーンシートに破れ、皺一部有。×:グリーンシートに破れ、皺有。<溶剤組成物の溶剤性能の評価基準>○:エスレックBH-3に室温25°Cで不溶解性△または×を示し、且つ、エトセルSTD、エスレックBL-Sをともに完溶する◎溶剤組成物シートアタック現象が起こりにくく、且つエチルセルロース、ポリビニルブチラールのバインダー性能を発揮させることができるで、且つ塗布乾燥後、グリーンシートに破れ、皺を起こさない溶剤組成物。×:上記以外の溶剤組成物:表中の略号は以下の通りである。THBA:1,2,5,6-テトラヒドロベンジルアルコール[ダイセル化学工業株製、標準沸点188°C]n-OctOH:n-オクチルアルコール[東京化成工業株、試薬、標準沸点195°C]DRA-150:トリアセチン[ダイセル化学工業株製、標準沸点260°C、25°CにおけるエスレックBH-3の溶解度1g/100g以下]DPMNP:ジプロピレングリコールプロピルメチルエーテル[ダイセル化学工業株製、標準沸点203°C、25°CにおけるエスレックBH-3の溶解度5g/100g未満]DHTA:ジヒドロターピニルアセテート[日本香料薬品株製、試薬、標準沸点225°C、25°CにおけるエスレックBH-3の溶解度5g/100g未満]α-TPO:α-ターピネオール[東京化成工業株製、試薬、標準沸点218°C]"